СПОСОБ АКТИВАЦИИ ШИХТЫ ДЛЯ ПРОИЗВОДСТВА ПЕНОСТЕКЛА
METHOD OF ACTIVATING MIXTURE FOR PRODUCING FOAMED GLASS

Изобретение относится к области стекольной промышленности, в частности к способу активации шихты для производства пеностекла.
2
2
3
2
3
2
2
3
2
В стекольной промышленности при производстве пеностекла известен способ, предусматривающий введение в состав шихты для варки стекла сульфата калия при следующем количественном содержании, мас.%: 55-73,5 SiO, 10,0-24,0 АlО, 1,6-8,0 FeO, 2,0-7,0 CaO, 1,3-5,0 MgO, 2,4-4,0 NaO, 1,4-3,0 KO, 0,2-0,8 SO, 0,1-2,1 TiO, 0,3-0,7 MnO [A.c. СССР №759471, С03С 11/00, С03С 4/02, 30.08.1980]. Недостатком этого технического решения является высокая температура варки и кристаллизации стекла.
2
2
3
2
3
2
2
2
3
2
2
3
2
3
2
2
2
3
2-
2-
Наиболее близким техническим решением, принятым за прототип, является способ получения пеноматериала, заключающийся в том, что для снижения температуры варки и вспенивания стекла в состав стекла, содержащего SiO, AlO, FeO, CaO, MgO, NaO, KO, TiO, MnO, SO, дополнительно вводят S при следующем соотношении компонентов, мас.%: SiO 43,39-54,99, AlO 7,52-9,68, FeO 1,69-1,95, CaO 11,96-22,08, MgO 0,93-1,05, NaO 10,43-16,56, КО 3,21-3,76, MnO 0,04-0,06, TiO 0,32-0,43, SO 0,21-0,35, S 0,34-0,60 [Нагибин Г.Е., Колосова М.М., Кирко В.И., Мазалова Л.А., Резинкина О.А. Стекло для получения пеноматериала / Патент RU 2235694 С2, 2002.02.27].
Однако известный способ имеет следующие недостатки. Получение теплоизоляционного пеноматериала возможно только из специально навариваемой стекломассы определенного химического состава, что не позволяет использовать стеклобой листового и тарного стекла. Введение в состав шихты для варки стекла сульфидов и сульфатов позволяет снизить температуру варки и вспенивания только для стекла указанного состава. Это приводит к тому, что управлять процессом пенообразования и влиять на свойства пеностекла практически невозможно, так же как и использовать стекло отличного состава, что существенно снижает область проектирования составов.
Целью предложенного способа является активация шихты для производства пеностекла путем введения в ее состав раствора сульфатов щелочных металлов.
2-
Поставленная цель достигается тем, что способ активации шихты для производства пеностекла заключается в помоле тарного или листового стекла (стеклобоя) и пенообразователя, приготовлении шихты, введении в шихту раствора сульфата щелочного металла (S 0,75-6H), вспенивании и отжиге в печи, причем введение раствора сульфата проводится на стадии смешивания компонентов и приготовления шихты. Сопоставительный анализ заявляемого решения с прототипом показывает, что заявляемый способ отличается от известного тем, что введение раствора сульфата щелочного металла осуществляется на стадии приготовления шихты, причем количество вводимого раствора варьируется в зависимости от химического состава стекла и вида газообразователя в интервале от 5% до 10% (сверх 100%). Химический состав стекла приведен в таблице 1.
Таблица 1
Химический состав стекла
SiO<sub>2</sub>
Al<sub>2</sub>O<sub>3</sub>
RO
R<sub>2</sub>O
Fe<sub>2</sub>O<sub>3</sub>
С (сажа, уголь)
61,0-73,0 мас.%
0,5-3,0 мас.%
10,0-15,0 мас.%
13,0-17,0 мас.%
0,1-0,3 мас.%
0,6-3,0 мас.%
Таким образом, заявляемый способ соответствует критерию изобретения «новизна». Известны технические решения [А.с. СССР №759471, С03С 11/00, С03С 4/02, 30.08.1980], в которых сульфаты щелочных металлов вводят в состав шихты на стадии варки стекла, используемого в производстве теплоизоляционного пеноматериала. Однако при введении сульфатов на этой стадии производства не обеспечивается существенное снижение температуры вспенивания, особенно для составов стекол, отличных от предлагаемого, которая достигается в заявляемом техническом решении.
Введение раствора сульфатов щелочных металлов на стадии приготовления шихты для вспенивания позволяет активировать процессы порообразования и роста газовой фазы при вспенивании углеродсодержащих сырьевых смесей для производства теплоизоляционного пеностекла.
Без присутствия сульфата щелочных металлов реакции в углеродсодержащих пенообразующих смесях описываются следующими уравнениями:
2
2
2
С+2НО=СО+2Н
2
2
С+НО=СО+Н
2
2
2
СО+НО=СО+Н
2
С+СО=СО
2
Если в составе стекла содержится SO, то количество реакций увеличивается:
3
2
2
Стекло SO+2C=стекло S+СО+СО
Температурный интервал данных реакций находится в широких пределах. Но процесс вспенивания (процессы порообразования и роста газовой фазы) зависит не только от скорости реакций, но и от вязкости и поверхностного натяжения стекла. При использовании вторичного боя стекла, а именно смеси тарного и листового стекла, следует учитывать разницу в вышеуказанных параметрах.
Введение сульфата щелочных металлов водным раствором на стадии смешивания позволяет снизить пыление смеси, ускорить процесс смешивания и повысить интенсивность выделения газовой фазы в интервале температур 740-865°С. При данных температурах пенообразующая смесь имеет достаточную вязкость и поверхностное натяжение для равномерного образования и развития газообразной фазы пеностекла без разрушения целостности ячеистой структуры.
При наличии в смеси сульфатов щелочных металлов реакции газообразования описываются следующими уравнениями:
2
4
2
2
NaSO+2С=NaS+2СО
2
4
2(стекло)
2
3
2
NaSO+2С+SiO=NaSiO+2CO+S
Но так как в данной среде при таких температурах в составе стекла может существовать сорбированная вода, химизм реакций газообразования усложняется и описывается следующими реакциями:
2
2
2
2S+C+2НО=2HS+СО
2
2
S+C+HO=HS+CO
2
2
2
S+CO+HO=HS+CO
Наличие сероводорода подтверждается запахом при распиловке полученного пеностекла.
Примеры конкретного выполнения.
Предлагаемый способ активации шихты для производства пеностекла реализован следующим образом.
Способ активации шихты наиболее эффективен при производстве пеностекла по порошковой (керамической) технологии, т.е. при использовании смесей тарных и листовых стекол, которые в большей степени находятся в бытовых отходах. Также позволяет компенсировать разность окислительно-восстановительных потенциалов (ОВП) данных стекол в пенообразующей смеси для производства теплоизоляционного стекла.
2
4
2
4
2-
3
При смешивании тонкоизмельченного порошка стекла либо при совместном помоле стекла и газообразователя производят добавку 10-20% раствора сульфата натрия (NaSO) в количестве 5-7% (S 0,75-6Н). При этом раствор сульфата, осаждаясь на частицах стекла и газообразователя, позволяет добиться максимального и равномерного перемешивания пенообразующей смеси, что значительно снижает потери на стадии смешивания и уменьшает ошибку введения необходимого количества газообразователя. Далее процесс изготовления идет по известной технологии. В процессе вспенивания добавка вступает в реакцию с углеродистым газообразователем, что приводит к увеличению окислительного потенциала смеси и ускорению процесса вспенивания. Так при добавке 20%-ного раствора NaSO в количестве 5% к смеси листового стекла, разного химического состава, сажи (в количестве 0,6%) было получено в формах (размером 50×50×50 мм.) пеностекло плотностью 200 кг/м. Температурно-временной режим при этом составил t=880°С и выдержкой 30 мин. Тогда как без добавки с такой же смеси данная плотность достигается при t=900°С и времени выдержки 40 мин.
Данный метод позволяет снизить количество брака при производстве пеностекла и отвечает требованиям по однородности исходного стекла. Регулируя ОВП таким способом, можно контролировать порообразование в пеностекле.
Использование метода возможно на производственных линиях по производству пеностекла, работающих на покупном стеклобое, также позволит заводам, работающим на стеклогрануляте, вводить в состав смеси стеклобой.
Процесс активации шихты может быть реализован на производствах по выпуску пеностекла.
Способ наиболее эффективен при использовании тарных и листовых составов стекол для производства пеностекла.
Использование предлагаемого способа активации шихты для производства пеностекла обеспечивает по сравнению с существующими способами следующие преимущества:
1. Снижение температуры вспенивания материала и, как следствие, снижение энергоемкости производства.
2. Кроме того, вследствие равномерного распределения раствора сульфатов щелочных металлов по всему объему шихты для вспенивания увеличивается ее реакционная способность.
3. Возможность использования для широкого круга составов.